НЕ СОДЕРЖАЩАЯ ХРОМА, СОДЕРЖАЩАЯ ВАНАДАТ МАГНИЯ АНТИКОРРОЗИОННАЯ КОМПОЗИЦИЯ КРАСКИ И ПЛЁНКИ КРАСКИ, ПОЛУЧЕННЫЕ В РЕЗУЛЬТАТЕ НАНЕСЕНИЯ ТАКОЙ КОМПОЗИЦИИ

2
5
1. Не содержащая хрома композиция краски, которая включает образующую пленку краски смолу (А), антикоррозийный пигмент (В), который содержит по меньшей мере один вид аморфного соединения на основе MgO-VO, и сшивающий агент (С), отличающаяся тем, что соотношение по массовому содержанию упомянутого выше антикоррозийного пигмента (В) составляет от 10 до 80 мас. % по отношению к сумме массы твердой фракции смолы упомянутой выше образующей пленку краски смолы (А) и упомянутого выше сшивающего агента (С), и при этом содержание всего количества элюированных ионов в 10%-ном водном растворе упомянутого выше антикоррозийного пигмента (В) составляет от 10 млн.ч. до 100 млн.ч.
2. Не содержащая хрома композиция краски в соответствии с п. 1, в которой значение pH 10 мас. %-ного водного раствора упомянутого выше антикоррозийного пигмента (В) составляет от 9,0 до 11,0.
3. Не содержащая хрома композиция краски в соответствии с п. 1 или 2, в которой упомянутый выше антикоррозийный пигмент (В) включает ванадий и магния в качестве структурных элементов, и мольное соотношение упомянутого выше магния к упомянутому выше ванадию составляет от 1,7 до 5,0.
2
5
4. Не содержащая хрома композиция краски в соответствии с п. 1 или 2, в которой соединение магния, которое является исходным веществом упомянутого выше аморфного соединения на основе MgO-VO, представляет собой по меньшей мере один вид содержащего магний соединения, выбранного из оксида магния и карбоната магния.
2
5
5. Не содержащая хрома композиция краски в соответствии с п. 1 или 2, в которой содержащее ванадий соединение, которое является исходным веществом упомянутого выше аморфного соединения на основе MgO-VO, представляет собой пентоксид ванадия.
6. Не содержащая хрома композиция краски в соответствии с п. 1 или 2, в которой упомянутая выше образующая пленку краски смола (А) представляет собой по меньшей мере один вид образующей пленку краски смолы, выбранной из содержащих гидроксильные группы эпоксидных смол со среднечисловой молекулярной массой от 400 до 10000 и содержащих гидроксильные группы полиэфирных смол со среднечисловой молекулярной массой от 500 до 20000.
7. Не содержащая хрома композиция краски в соответствии с п. 1 или 2, в которой упомянутый выше сшивающий агент (С) представляет собой по меньшей мере один вид сшивающего агента, выбранного из блокированных соединений полиизоцианата и аминосмол, и соотношение по массовому содержанию твердой фракции упомянутого выше сшивающего агента (С) составляет от 3 до 60 мас. % по отношению к массе твердой фракции упомянутой выше образующей пленку краски смолы (А).
8. Пленка краски, которая была получена в результате нанесения указанной выше не содержащей хрома композиции краски, описанной в любом из пп. 1-7.